(57)【特許請求の範囲】
【請求項１】
感光体と、前記感光体の表面を帯電させる近接帯電方式の帯電手段と、前記帯電手段により帯電された感光体を露光する露光手段と、前記露光手段により露光された感光体にトナーを供給してトナー像を形成する現像手段と、前記感光体上に形成されたトナー像を転写する転写手段と、前記感光体の表面に滑剤を供給する滑剤供給手段と、前記感光体の表面に残存したトナーを除去するクリーニング手段と、前記滑剤を前記感光体の表面より除去する滑剤除去手段とを備える画像形成装置であって、
前記感光体が、重合性化合物を重合して得られる架橋型硬化樹脂による保護層を有するものであり、
前記滑剤供給手段が、前記感光体の回転方向において前記帯電手段の下流側、かつ、前記クリーニング手段の上流側に配置されると共に、前記滑剤除去手段が、前記感光体の回転方向において前記クリーニング手段の下流側、かつ、前記帯電手段の上流側に配置され、
さらに、画像形成装置内の温度および相対湿度を検知する温湿度検知手段と、当該温湿度検知手段によって検出された温度と相対湿度とから算出される水蒸気量に基づいて、当該水蒸気量が大きくなるに従って前記滑剤除去手段における滑剤を除去する力が大きくなるよう制御する制御手段とを備え、
前記滑剤除去手段による滑剤の除去後の感光体の表面の単位面積当たりの滑剤存在比率が、０．３〜１．０ａｔｏｍ％の範囲内とされることを特徴とする画像形成装置。
【請求項２】
前記滑剤除去手段は、感光体の表面と接触した状態において機械的作用によって滑剤を除去するものであることを特徴とする請求項１に記載の画像形成装置。
【請求項３】
前記滑剤除去手段がブラシローラからなり、
前記制御手段は、当該ブラシローラの回転速度、および／または、当該ブラシローラの回転方向、および／または、当該ブラシローラの感光体に対する食込み量を調整することにより、滑剤除去手段における滑剤を除去する力の大きさを制御することを特徴とする請求項１または請求項２に記載の画像形成装置。
【請求項４】
前記制御手段は、予め定められた目標値に従って、滑剤除去手段における滑剤を除去する力の大きさを制御することを特徴とする請求項１〜請求項３のいずれかに記載の画像形成装置。
【発明の詳細な説明】
【技術分野】
【０００１】
本発明は、電子写真方式の画像形成装置に関する。
【背景技術】
【０００２】
従来、電子写真方式の画像形成装置においては、長寿命および画質安定性が求められている。画像形成装置において重要な機能部材である感光体は、感光層の減耗の程度で寿命が決定される。また、微小傷や減耗ムラの発生によっても、画質劣化を引き起こし、感光体を含む画像形成ユニットの交換が必要となる。
【０００３】
近年、感光体表面に、架橋型硬化樹脂による保護層を積層させることにより、耐摩耗性、耐傷性および環境安定性を向上させ、長寿命化を可能としている。
【０００４】
また、近年、感光体の帯電方式として、高画質化および装置の小型化に有利で、スコロトロン・コロトロン帯電方式に比べ、オゾンやＮＯｘなどの酸化性ガスの発生量を低減することができる近接帯電方式が採用されている。ここで、近接帯電方式とは、帯電ローラなどよりなる帯電部材を感光体表面に接触または近接させて帯電させる帯電方式をいう。
【０００５】
しかしながら、架橋型硬化樹脂による保護層を有する感光体に対して近接帯電方式の帯電を行うと、感光体表面の劣化の速さの程度が表面研磨の速さの程度より大きく、付着する放電生成物によりトルクが上昇し、クリーニングブレードのメクレやチッピングなどに伴うクリーニング不良やトナーフィルミングを引き起こすという問題がある。
【０００６】
このクリーニング不良やトナーフィルミングの問題を解決するため、感光体の表面に潤滑剤（滑剤）を塗布して、当該感光体の表面上に滑剤皮膜を形成し、トナーの付着力を低減する方法が知られている。これにより、クリーニングブレードのトルクを低減することができ、クリーニング性が向上する。
【０００７】
しかしながら、近接帯電方式においては、帯電処理が繰り返し行われると、滑剤が劣化して吸水性物質に変質することにより、高温高湿環境下での像流れが促進されてしまう、という問題がある。
【０００８】
このような問題を解決するための手段として、クリーニング時には必要十分な滑剤量を確保しつつも、劣化した滑剤を除去するために、滑剤除去手段を設けることが提案されている（例えば、特許文献１〜４参照。）。
【０００９】
しかしながら、上記の特許文献に開示された滑剤除去手段によっては、高温高湿環境下での像流れを抑制する程度に滑剤を除去すると、低温低湿環境下においては滑剤の除去量が過剰となることによって感光体の減耗が促進されてしまうこと、および、トナーのすり抜けが発生してクリーニング性が低下してしまうことなどの問題がある。
【先行技術文献】
【特許文献】
【００１０】
【特許文献１】特開２００８−１２２８６９号公報
【特許文献２】特開２００５−７７７１７号公報
【特許文献３】特開２０００−３３０４２５号公報
【特許文献４】特開２００６−２５９０３１号公報
【発明の概要】
【発明が解決しようとする課題】
【００１１】
本発明は、以上のような事情を考慮してなされたものであって、その目的は、長寿命化が図られると共に、良好なクリーニング性を有しながら高温高湿環境下における像流れの発生を抑制することができる画像形成装置を提供することにある。
【課題を解決するための手段】
【００１２】
本発明の画像形成装置は、感光体と、前記感光体の表面を帯電させる近接帯電方式の帯電手段と、前記帯電手段により帯電された感光体を露光する露光手段と、前記露光手段により露光された感光体にトナーを供給してトナー像を形成する現像手段と、前記感光体上に形成されたトナー像を転写する転写手段と、前記感光体の表面に滑剤を供給する滑剤供給手段と、前記感光体の表面に残存したトナーを除去するクリーニング手段と、前記滑剤を前記感光体の表面より除去する滑剤除去手段とを備える画像形成装置であって、
前記感光体が、重合性化合物を重合して得られる架橋型硬化樹脂による保護層を有するものであり、
前記滑剤供給手段が、前記感光体の回転方向において前記帯電手段の下流側、かつ、前記クリーニング手段の上流側に配置されると共に、前記滑剤除去手段が、前記感光体の回転方向において前記クリーニング手段の下流側、かつ、前記帯電手段の上流側に配置され、
さらに、画像形成装置内の温度および相対湿度を検知する温湿度検知手段と、当該温湿度検知手段によって検出された温度と相対湿度とから算出される水蒸気量に基づいて、当該水蒸気量が大きくなるに従って前記滑剤除去手段における滑剤を除去する力が大きくなるよう制御する制御手段とを備え、
前記滑剤除去手段による滑剤の除去後の感光体の表面の単位面積当たりの滑剤存在比率が、０．３〜１．０ａｔｏｍ％の範囲内とされることを特徴とする。
【００１３】
本発明の画像形成装置においては、前記滑剤除去手段は、感光体の表面と接触した状態において機械的作用によって滑剤を除去するものであることが好ましい。
【００１６】
本発明の画像形成装置においては、前記滑剤除去手段がブラシローラからなり、
前記制御手段は、当該ブラシローラの回転速度、および／または、当該ブラシローラの回転方向、および／または、当該ブラシローラの感光体に対する食込み量を調整することにより、滑剤除去手段における滑剤を除去する力の大きさを制御することが好ましい。
【００１７】
本発明の画像形成装置においては、前記制御手段は、予め定められた目標値に従って、滑剤除去手段における滑剤を除去する力の大きさを制御することが好ましい。
【発明の効果】
【００１８】
本発明の画像形成装置によれば、当該画像形成装置内の水蒸気量に基づいて滑剤を除去する力が制御される滑剤除去手段を有するので、長寿命化が図られると共に、良好なクリーニング性を有しながら高温高湿環境下における像流れの発生を抑制することができる。
【図面の簡単な説明】
【００１９】
【図１】本発明の画像形成装置の構成の一例を示す説明用断面図である。
【図２】本発明の画像形成装置の要部の構成の一例を示す説明用断面図である。
【発明を実施するための形態】
【００２０】
以下、本発明について詳細に説明する。
【００２１】
〔画像形成装置〕
本発明の画像形成装置は、感光体と、感光体の表面を帯電させる近接帯電方式の帯電手段と、帯電手段により帯電された感光体を露光する露光手段と、露光手段により露光された感光体にトナーを供給してトナー像を形成する現像手段と、感光体上に形成されたトナー像を転写する転写手段と、感光体の表面に滑剤を供給する滑剤供給手段と、感光体の表面に残存したトナーを除去するクリーニング手段と、滑剤を感光体の表面より除去する滑剤除去手段とを備える画像形成装置である。
本発明の画像形成装置において、滑剤除去手段は、感光体の回転方向においてクリーニング手段の下流側かつ帯電手段の上流側に配置されることが好ましい。
そして、本発明の画像形成装置においては、当該画像形成装置内の温度および相対湿度を検知する温湿度検知手段と、当該温湿度検知手段によって検出された温度と相対湿度とから算出される水蒸気量に基づいて、当該水蒸気量が大きくなるに従って滑剤除去手段における滑剤を除去する力が大きくなるよう制御する制御手段とが備えられている。
以下、感光体の回転方向におけるクリーニング手段の下流側かつ帯電手段の上流側に滑剤除去手段が配置された画像形成装置について具体的に説明する。
【００２２】
図１は、本発明の画像形成装置の構成の一例を示す説明用断面図である。
この画像形成装置１００は、タンデム型カラー画像形成装置と称せられるもので、４組の画像形成ユニット１１０Ｙ，１１０Ｍ，１１０Ｃ，１１０Ｂｋと、中間転写体ユニット１３０と、給紙搬送手段１５０と、定着手段１７０とを有する。画像形成装置１００の本体の上部には、原稿画像読み取り装置ＳＣが配置されている。
【００２３】
画像形成ユニット１１０Ｙ，１１０Ｍ，１１０Ｃ，１１０Ｂｋは、鉛直方向に並んで配置されている。画像形成ユニット１１０Ｙ，１１０Ｍ，１１０Ｃ，１１０Ｂｋは、回転されるドラム状の感光体１１１Ｙ，１１１Ｍ，１１１Ｃ，１１１Ｂｋと、この外面領域において感光体の回転方向に沿って順次配置された、近接帯電方式の帯電手段１１３Ｙ，１１３Ｍ，１１３Ｃ，１１３Ｂｋと、露光手段１１５Ｙ，１１５Ｍ，１１５Ｃ，１１５Ｂｋと、現像手段１１７Ｙ，１１７Ｍ，１１７Ｃ，１１７Ｂｋと、滑剤供給手段１１４Ｙ，１１４Ｍ，１１４Ｃ，１１４Ｂｋと、クリーニング手段１１９Ｙ，１１９Ｍ，１１９Ｃ，１１９Ｂｋと、滑剤除去手段１１６Ｙ，１１６Ｍ，１１６Ｃ，１１６Ｂｋと、を有する。そして、感光体１１１Ｙ，１１１Ｍ，１１１Ｃ，１１１Ｂｋ上に、イエロー（Ｙ）、マゼンタ（Ｍ）、シアン（Ｃ）およびブラック（Ｂｋ）のトナー像がそれぞれ形成される構成とされている。
【００２４】
この画像形成装置１００には、当該画像形成装置１００内の温度および相対湿度を検知する温湿度検知手段１２０が、感光体１１１Ｙ，１１１Ｍ，１１１Ｃ，１１１Ｂｋ、帯電手段１１３Ｙ，１１３Ｍ，１１３Ｃ，１１３Ｂｋ、現像手段１１７Ｙ，１１７Ｍ，１１７Ｃ，１１７Ｂｋ、滑剤供給手段１１４Ｙ，１１４Ｍ，１１４Ｃ，１１４Ｂｋ、クリーニング手段１１９Ｙ，１１９Ｍ，１１９Ｃ，１１９Ｂｋおよび滑剤除去手段１１６Ｙ，１１６Ｍ，１１６Ｃ，１１６Ｂｋと、中間転写体ユニット１３０とを有する、プロセスカートリッジ２００の筐体２０１内に備えられている。
【００２５】
画像形成ユニット１１０Ｙ，１１０Ｍ，１１０Ｃ，１１０Ｂｋは、感光体１１１Ｙ，１１１Ｍ，１１１Ｃ，１１１Ｂｋに形成するトナー像の色が異なる以外は同様に構成されるため、以下、画像形成ユニット１１０Ｙの例で説明する。
【００２６】
〔感光体〕
感光体１１１Ｙは、ドラム状のものであり、重合性化合物を含む組成物を重合反応により硬化して得られる架橋重合体を含有する架橋型硬化樹脂による保護層を表面層として有するものとすることができる。この例の感光体１１１Ｙは、具体的には、導電性支持体上に、中間層を有し、この中間層上に、電荷発生物質を含有する電荷発生層および電荷輸送物質を含有する電荷輸送層がこの順に積層されてなる感光層が形成され、この感光層（電荷輸送層）上に表面層として保護層が形成された層構成を有している。なお、感光層は、電荷発生物質および電荷輸送物質を含有する単層構造の層構成を有するものであってもよい。
【００２７】
（保護層）
感光体１１１Ｙの保護層は、重合性化合物を含む組成物を重合反応により硬化して得られる架橋重合体よりなる硬化樹脂からなり、当該硬化樹脂中に、金属酸化物微粒子が含有されてなることが好ましく、特に反応性有機基を有する化合物よりなる表面処理剤によって表面処理された金属酸化物微粒子が含有されてなることが好ましい。
【００２８】
（重合性化合物）
保護層を構成する硬化樹脂は、紫外線や電子線などの活性線の照射により、重合性官能基を２個以上有する重合性化合物を重合し、架橋反応による架橋結合を形成して硬化することにより得られる架橋重合体からなる。重合性化合物としては、重合性官能基を２個以上有するものを用い、重合性官能基を１個有するものを併用することもできる。具体的には、重合性化合物としては、例えば、スチレン系モノマー、アクリル系モノマー、メタクリル系モノマー、ビニルトルエン系モノマー、酢酸ビニル系モノマー、Ｎ−ビニルピロリドン系モノマーなどが挙げられる。
【００２９】
重合性化合物としては、少ない光量あるいは短い時間での硬化が可能であることから、アクリロイル基（ＣＨ2 ＝ＣＨＣＯ−）またはメタクリロイル基（ＣＨ2 ＝ＣＣＨ3 ＣＯ−）を２個以上有するアクリル系モノマーまたはこれらのオリゴマーであることが特に好ましい。
【００３０】
本発明においては、重合性化合物は１種を単独で用いても、２種以上を混合して用いてもよい。また、これらの重合性化合物は、モノマーを用いてもよいが、オリゴマー化して用いてもよい。
【００３１】
以下、重合性化合物の具体例を示す。
【００３２】
【化１】
0006459454.tif 000002
【００３３】
【化２】
0006459454.tif 000003
【００３４】
ただし、上記の例示化合物Ｍ１〜Ｍ１４を示す化学式において、Ｒはアクリロイル基（ＣＨ2 ＝ＣＨＣＯ−）を示し、Ｒ’はメタクリロイル基（ＣＨ2 ＝ＣＣＨ3 ＣＯ−）を示す。
【００３５】
（金属酸化物微粒子）
保護層には、反応性有機基を有する化合物よりなる表面処理剤（以下、「反応性有機基含有表面処理剤」ともいう。）によって表面処理された金属酸化物微粒子が含有されていることが好ましい。この金属酸化物微粒子は、原料となる金属酸化物微粒子（以下、「未処理金属酸化物微粒子」ともいう。）が反応性有機基含有表面処理剤によって表面処理されることにより、未処理金属酸化物微粒子表面に反応性有機基が導入されたものである。
【００３６】
未処理金属酸化物微粒子としては、例えば、シリカ（酸化ケイ素）、酸化マグネシウム、酸化亜鉛、酸化鉛、アルミナ（酸化アルミニウム）、酸化ジルコニウム、酸化錫、チタニア（酸化チタン）、酸化ニオブ、酸化モリブデン、酸化バナジウムなどを用いることができるが、なかでも、硬度、導電性、光透過性の観点から、酸化錫が好ましい。
【００３７】
未処理金属酸化物微粒子の数平均一次粒径は、１〜３００ｎｍであることが好ましく、より好ましくは３〜１００ｎｍであり、さらに好ましくは５〜４０ｎｍである。
【００３８】
本発明において、金属酸化物微粒子の数平均一次粒径は、走査型電子顕微鏡（日本電子製）により１００００倍の拡大写真を撮影し、ランダムに３００個の粒子をスキャナーにより取り込んだ写真画像（凝集粒子は除いた）を自動画像処理解析装置「ＬＵＺＥＸ  ＡＰ（ソフトウエアバージョン  Ｖｅｒ．１．３２）」（（株）ニレコ製）を使用して数平均一次粒径を算出した。
【００３９】
反応性有機基含有表面処理剤としては、未処理金属酸化物微粒子の表面に存在するヒドロキシ基などと反応するものが好ましく、このような反応性有機基含有表面処理剤としては、例えば、シランカップリング剤、チタンカップリング剤などが挙げられる。
また、反応性有機基含有表面処理剤としては、ラジカル重合性反応基を有する表面処理剤が好ましい。ラジカル重合性反応基としては、例えば、ビニル基、アクリロイル基、メタクリロイル基などが挙げられる。このようなラジカル重合性反応基は、本発明に係る重合性化合物とも反応して強固な保護層を形成することができる。ラジカル重合性反応基を有する表面処理剤としては、ビニル基、アクリロイル基、メタクリロイル基などのラジカル重合性反応基を有するシランカップリング剤が好ましい。
【００４０】
以下、反応性有機基含有表面処理剤の具体例を示す。
【００４１】
Ｓ−１：ＣＨ2 ＝ＣＨＳｉ（ＣＨ3 ）（ＯＣＨ3 ）2 
Ｓ−２：ＣＨ2 ＝ＣＨＳｉ（ＯＣＨ3 ）3 
Ｓ−３：ＣＨ2 ＝ＣＨＳｉＣｌ3 
Ｓ−４：ＣＨ2 ＝ＣＨＣＯＯ（ＣＨ2 ）2 Ｓｉ（ＣＨ3 ）（ＯＣＨ3 ）2 
Ｓ−５：ＣＨ2 ＝ＣＨＣＯＯ（ＣＨ2 ）2 Ｓｉ（ＯＣＨ3 ）3 
Ｓ−６：ＣＨ2 ＝ＣＨＣＯＯ（ＣＨ2 ）2 Ｓｉ（ＯＣ2 Ｈ5 ）（ＯＣＨ3 ）2 
Ｓ−７：ＣＨ2 ＝ＣＨＣＯＯ（ＣＨ2 ）3 Ｓｉ（ＯＣＨ3 ）3 
Ｓ−８：ＣＨ2 ＝ＣＨＣＯＯ（ＣＨ2 ）2 Ｓｉ（ＣＨ3 ）Ｃｌ2 
Ｓ−９：ＣＨ2 ＝ＣＨＣＯＯ（ＣＨ2 ）2 ＳｉＣｌ3 
Ｓ−１０：ＣＨ2 ＝ＣＨＣＯＯ（ＣＨ2 ）3 Ｓｉ（ＣＨ3 ）Ｃｌ2 
Ｓ−１１：ＣＨ2 ＝ＣＨＣＯＯ（ＣＨ2 ）3 ＳｉＣｌ3 
Ｓ−１２：ＣＨ2 ＝Ｃ（ＣＨ3 ）ＣＯＯ（ＣＨ2 ）2 Ｓｉ（ＣＨ3 ）（ＯＣＨ3 ）2 
Ｓ−１３：ＣＨ2 ＝Ｃ（ＣＨ3 ）ＣＯＯ（ＣＨ2 ）2 Ｓｉ（ＯＣＨ3 ）3 
Ｓ−１４：ＣＨ2 ＝Ｃ（ＣＨ3 ）ＣＯＯ（ＣＨ2 ）3 Ｓｉ（ＣＨ3 ）（ＯＣＨ3 ）2 
Ｓ−１５：ＣＨ2 ＝Ｃ（ＣＨ3 ）ＣＯＯ（ＣＨ2 ）3 Ｓｉ（ＯＣＨ3 ）3 
Ｓ−１６：ＣＨ2 ＝Ｃ（ＣＨ3 ）ＣＯＯ（ＣＨ2 ）2 Ｓｉ（ＣＨ3 ）Ｃｌ2 
Ｓ−１７：ＣＨ2 ＝Ｃ（ＣＨ3 ）ＣＯＯ（ＣＨ2 ）2 ＳｉＣｌ3 
Ｓ−１８：ＣＨ2 ＝Ｃ（ＣＨ3 ）ＣＯＯ（ＣＨ2 ）3 Ｓｉ（ＣＨ3 ）Ｃｌ2 
Ｓ−１９：ＣＨ2 ＝Ｃ（ＣＨ3 ）ＣＯＯ（ＣＨ2 ）3 ＳｉＣｌ3 
Ｓ−２０：ＣＨ2 ＝ＣＨＳｉ（Ｃ2 Ｈ5 ）（ＯＣＨ3 ）2 
Ｓ−２１：ＣＨ2 ＝Ｃ（ＣＨ3 ）Ｓｉ（ＯＣＨ3 ）3 
Ｓ−２２：ＣＨ2 ＝Ｃ（ＣＨ3 ）Ｓｉ（ＯＣ2 Ｈ5 ）3 
Ｓ−２３：ＣＨ2 ＝ＣＨＳｉ（ＯＣＨ3 ）3 
Ｓ−２４：ＣＨ2 ＝Ｃ（ＣＨ3 ）Ｓｉ（ＣＨ3 ）（ＯＣＨ3 ）2 
Ｓ−２５：ＣＨ2 ＝ＣＨＳｉ（ＣＨ3 ）Ｃｌ2 
Ｓ−２６：ＣＨ2 ＝ＣＨＣＯＯＳｉ（ＯＣＨ3 ）3 
Ｓ−２７：ＣＨ2 ＝ＣＨＣＯＯＳｉ（ＯＣ2 Ｈ5 ）3 
Ｓ−２８：ＣＨ2 ＝Ｃ（ＣＨ3 ）ＣＯＯＳｉ（ＯＣＨ3 ）3 
Ｓ−２９：ＣＨ2 ＝Ｃ（ＣＨ3 ）ＣＯＯＳｉ（ＯＣ2 Ｈ5 ）3 
Ｓ−３０：ＣＨ2 ＝Ｃ（ＣＨ3 ）ＣＯＯ（ＣＨ2 ）3 Ｓｉ（ＯＣ2 Ｈ5 ）3 
Ｓ−３１：ＣＨ2 ＝ＣＨＣＯＯ（ＣＨ2 ）2 Ｓｉ（ＣＨ3 ）2 （ＯＣＨ3 ）
Ｓ−３２：ＣＨ2 ＝ＣＨＣＯＯ（ＣＨ2 ）2 Ｓｉ（ＣＨ3 ）（ＯＣＯＣＨ3 ）2 
Ｓ−３３：ＣＨ2 ＝ＣＨＣＯＯ（ＣＨ2 ）2 Ｓｉ（ＣＨ3 ）（ＯＮＨＣＨ3 ）2 
Ｓ−３４：ＣＨ2 ＝ＣＨＣＯＯ（ＣＨ2 ）2 Ｓｉ（ＣＨ3 ）（ＯＣ6 Ｈ5 ）2 
Ｓ−３５：ＣＨ2 ＝ＣＨＣＯＯ（ＣＨ2 ）2 Ｓｉ（Ｃ10Ｈ21）（ＯＣＨ3 ）2 
Ｓ−３６：ＣＨ2 ＝ＣＨＣＯＯ（ＣＨ2 ）2 Ｓｉ（ＣＨ2 Ｃ6 Ｈ5 ）（ＯＣＨ3 ）2 
【００４２】
反応性有機基含有表面処理剤としては、上記Ｓ−１からＳ−３６に示すもの以外にも、ラジカル重合性の反応性有機基を有するシラン化合物を用いることができる。
【００４３】
反応性有機基含有表面処理剤は１種を単独でまたは２種以上を混合して用いてもよい。
【００４４】
反応性有機基含有表面処理剤の使用量は、未処理金属酸化物微粒子１００質量部に対して０．１〜２００質量部であることが好ましく、より好ましくは７〜７０質量部である。
【００４５】
反応性有機基含有表面処理剤の未処理金属酸化物微粒子に対する処理方法としては、例えば、未処理金属酸化物微粒子と反応性有機基含有表面処理剤とを含むスラリー（固体粒子の懸濁液）を湿式解砕する方法が挙げられる。この方法により、未処理金属酸化物微粒子の再凝集を防止すると同時に未処理金属酸化物微粒子の表面処理が進行する。その後、溶媒を除去して粉体化する。
【００４６】
表面処理装置としては、例えば湿式メディア分散型装置が挙げられる。この湿式メディア分散型装置は、容器内にメディアとしてビーズを充填し、さらに回転軸と垂直に取り付けられた撹拌ディスクを高速回転させることにより、未処理金属酸化物微粒子の凝集粒子を砕いて粉砕・分散する工程を有する装置であり、その構成としては、未処理金属酸化物微粒子に表面処理を行う際に未処理金属酸化物微粒子を十分に分散させ、かつ表面処理できる形式であれば限定されず、例えば、縦型・横型、連続式・回分式など、種々の様式が採用できる。具体的には、サンドミル、ウルトラビスコミル、パールミル、グレンミル、ダイノミル、アジテータミル、ダイナミックミルなどが使用できる。これらの分散型装置は、ボール、ビーズなどの粉砕媒体（メディア）を使用して衝撃圧壊、摩擦、せん断、ズリ応力などにより微粉砕、分散が行われる。
【００４７】
湿式メディア分散型装置で用いるビーズとしては、ガラス、アルミナ、ジルコン、ジルコニア、スチール、フリント石などを原材料としたボールが使用可能であるが、特にジルコニア製やジルコン製のものが好ましい。また、ビーズの大きさとしては、通常、直径１〜２ｍｍ程度のものを使用するが、本発明においては０．１〜１．０ｍｍ程度のものを用いることが好ましい。
【００４８】
湿式メディア分散型装置に使用するディスクや容器内壁には、ステンレス製、ナイロン製、セラミック製など種々の素材のものが使用できるが、本発明では特にジルコニアまたはシリコンカーバイドといったセラミック製のディスクや容器内壁が好ましい。
【００４９】
保護層中の金属酸化物微粒子の含有割合は、硬化樹脂１００質量部に対して２０〜１７０質量部であることが好ましく、より好ましくは２５〜１３０質量部である。保護層中の硬化樹脂を構成する架橋重合体は、後述する保護層形成用塗布液中に含まれる重合性化合物がすべて硬化反応することによって構成されるとみなしてよい。
【００５０】
保護層には、硬化樹脂や金属酸化物微粒子の他に、他の成分が含有されていてもよく、例えば各種の酸化防止剤を含有させることができ、各種の滑剤粒子を加えることもできる。例えば、フッ素原子含有樹脂粒子を加えることができる。フッ素原子含有樹脂粒子としては、四フッ化エチレン樹脂、三フッ化塩化エチレン樹脂、六フッ化塩化エチレンプロピレン樹脂、フッ化ビニル樹脂、フッ化ビニリデン樹脂、二フッ化二塩化エチレン樹脂、およびこれらの共重合体の中から１種あるいは２種以上を適宜選択することが好ましいが、特に四フッ化エチレン樹脂、フッ化ビニリデン樹脂が好ましい。
【００５１】
保護層は、重合性化合物や金属酸化物微粒子、重合開始剤および必要に応じて他の成分を公知の溶媒に添加して塗布液を調製し、この塗布液を感光層（電荷輸送層）の外周面に塗布して塗膜を形成し、この塗膜を乾燥し、紫外線や電子線などの活性線を照射することによって塗膜中の重合性化合物成分を重合反応させ、硬化させることにより形成することができる。
【００５２】
以上のような保護層は、重合性化合物間の反応などが進行することにより、架橋型硬化樹脂として形成される。
【００５３】
保護層の形成に用いられる溶媒としては、重合性化合物および金属酸化物微粒子を溶解または分散させることができればいずれのものも使用でき、例えば、メタノール、エタノール、ｎ−プロピルアルコール、イソプロピルアルコール、ｎ−ブタノール、ｔ−ブタノール、ｓｅｃ−ブタノール、ベンジルアルコール、トルエン、キシレン、メチレンクロライド、メチルエチルケトン、シクロヘキサン、酢酸エチル、酢酸ブチル、メチルセロソルブ、エチルセロソルブ、テトラヒドロフラン、１−ジオキサン、１，３−ジオキソラン、ピリジンおよびジエチルアミンなどが挙げられるが、これらに限定されるものではない。
【００５４】
保護層形成用の塗布液の塗布方法としては、例えば、浸漬コーティング法、スプレーコーティング法、スピンナーコーティング法、ビードコーティング法、ブレードコーティング法、ビームコーティング法、スライドホッパー法、円形スライドホッパー法などの公知の方法が挙げられる。
【００５５】
塗膜は、乾燥しないで硬化処理を行ってもよいが、自然乾燥または熱乾燥を行った後、硬化処理を行うことが好ましい。
【００５６】
乾燥の条件は、溶媒の種類、膜厚などによって適宜選択できる。乾燥温度は、好ましくは室温〜１８０℃であり、特に好ましくは８０〜１４０℃である。乾燥時間は、好ましくは１分間〜２００分間であり、特に好ましくは５分間〜１００分間である。
【００５７】
重合性化合物を反応させる方法としては、電子線開裂で反応させる方法、ラジカル重合開始剤を添加して、光、熱で反応させる方法などが挙げられる。ラジカル重合開始剤は光重合開始剤、熱重合開始剤のいずれも使用することができる。また、光重合開始剤および熱重合開始剤を併用することもできる。
重合性化合物を反応させる方法としては、光の照射時間や光の波長などを変化させることによって保護層のユニバーサル硬さを制御することができることから、光で反応させる方法を採用することが好ましい。
【００５８】
熱重合開始剤としては、例えば、２，２’−アゾビスイソブチロニトリル、２，２’−アゾビス（２，４−ジメチルアゾビスバレロニリル）、２，２’−アゾビス（２−メチルブチロニトリル）などのアゾ化合物；過酸化ベンゾイル（ＢＰＯ）、ジ−ｔｅｒｔ−ブチルヒドロペルオキシド、ｔｅｒｔ−ブチルヒドロペルオキシド、過酸化クロロベンゾイル、過酸化ジクロロベンゾイル、過酸化ブロモメチルベンゾイル、過酸化ラウロイルなどの過酸化物などが挙げられる。
光重合開始剤としては、例えば、ジエトキシアセトフェノン、２，２−ジメトキシ−１，２−ジフェニルエタン−１−オン、１−ヒドロキシ−シクロヘキシル−フェニル−ケトン、４−（２−ヒドロキシエトキシ）フェニル−（２−ヒドロキシ−２−プロピル）ケトン、２−ベンジル−２−ジメチルアミノ−１−（４−モルフォリノフェニル）ブタノン−１（「イルガキュアー３６９」：ＢＡＳＦジャパン社製）、２−ヒドロキシ−２−メチル−１−フェニルプロパン−１−オン、２−メチル−２−モルフォリノ（４−メチルチオフェニル）プロパン−１−オン、１−フェニル−１，２−プロパンジオン−２−（ｏ−エトキシカルボニル）オキシムなどのアセトフェノン系またはケタール系光重合開始剤；ベンゾイン、ベンゾインメチルエーテル、ベンゾインエチルエーテル、ベンゾインイソブチルエーテル、ベンゾインイソプロピルエーテルなどのベンゾインエーテル系光重合開始剤；ベンゾフェノン、４−ヒドロキシベンゾフェノン、ｏ−ベンゾイル安息香酸メチル、２−ベンゾイルナフタレン、４−ベンゾイルビフェニル、４−ベンゾイルフェニールエーテル、アクリル化ベンゾフェノン、１，４−ベンゾイルベンゼンなどのベンゾフェノン系光重合開始剤；２−イソプロピルチオキサントン、２−クロロチオキサントン、２，４−ジメチルチオキサントン、２，４−ジエチルチオキサントン、２，４−ジクロロチオキサントンなどのチオキサントン系光重合開始剤などが挙げられる。
その他の光重合開始剤としては、例えば、エチルアントラキノン、２，４，６−トリメチルベンゾイルジフェニルホスフィンオキサイド、２，４，６−トリメチルベンゾイルフェニルエトキシホスフィンオキサイド、ビス（２，４，６−トリメチルベンゾイル）フェニルホスフィンオキサイド、ビス（２，４−ジメトキシベンゾイル）−２，４，４−トリメチルペンチルホスフィンオキサイド、メチルフェニルグリオキシエステル、９，１０−フェナントレン、アクリジン系化合物、トリアジン系化合物、イミダゾール系化合物などが挙げられる。また、光重合促進効果を有する光重合促進剤を単独で、または上記光重合開始剤と併用して用いることもできる。光重合促進剤としては、例えば、トリエタノールアミン、メチルジエタノールアミン、４−ジメチルアミノ安息香酸エチル、４−ジメチルアミノ安息香酸イソアミル、安息香酸（２−ジメチルアミノ）エチル、４，４’−ジメチルアミノベンゾフェノンなどが挙げられる。
【００５９】
ラジカル重合開始剤としては、光重合開始剤が好ましく、中でも、アルキルフェノン系化合物、またはホスフィンオキサイド系化合物が好ましい。特に、α−アミノアルキルフェノン構造、または、アシルホスフィンオキサイド構造を有する化合物が好ましい。
【００６０】
重合開始剤は１種を単独でまたは２種以上を混合して用いてもよい。
【００６１】
重合開始剤の添加割合は、重合性化合物１００質量部に対して０．１〜２０質量部であることが好ましく、より好ましくは０．５〜１０質量部である。
【００６２】
架橋重合体は、重合性化合物を含む塗膜に活性線を照射し、ラジカルを発生させて重合し、かつ分子間および分子内で架橋反応による架橋結合を形成して硬化することにより生成される。活性線としては紫外線や電子線がより好ましく、紫外線が使用しやすく特に好ましい。
【００６３】
紫外線光源としては、紫外線を発生する光源であれば制限なく使用できる。例えば、低圧水銀灯、中圧水銀灯、高圧水銀灯、超高圧水銀灯、カーボンアーク灯、メタルハライドランプ、キセノンランプ、フラッシュ（パルス）キセノンなどを用いることができる。
照射条件はそれぞれのランプによって異なるが、活性線の照射量は、通常５〜５００ｍＪ／ｃｍ2 、好ましくは５〜１００ｍＪ／ｃｍ2 である。
ランプの電力は、好ましくは０．１ｋＷ〜５ｋＷであり、特に好ましくは、０．５ｋＷ〜３ｋＷである。
【００６４】
電子線源としては、電子線照射装置に格別の制限はなく、一般にはこのような電子線照射用の電子線加速機として、比較的安価で大出力が得られるカーテンビーム方式のものが有効に用いられる。電子線照射の際の加速電圧は、１００〜３００ｋＶであることが好ましい。吸収線量は、０．５〜１０Ｍｒａｄであることが好ましい。
【００６５】
必要な活性線の照射量を得るための照射時間としては、０．１秒間〜１０分間が好ましく、作業効率の観点から０．１秒間〜５分間がより好ましい。
【００６６】
保護層の形成の工程においては、活性線を照射する前後、および活性線を照射中に乾燥を行うことができ、乾燥を行うタイミングはこれらを組み合わせて適宜選択することができる。
【００６７】
保護層のユニバーサル硬さは、１４０Ｎ／ｍｍ2 以上７００Ｎ／ｍｍ2 以下であることが好ましい。
【００６８】
本発明において、保護層のユニバーサル硬さは、超微小硬さ試験システム「フィッシャースコープＨ１００」（フィッシャーインスツルメンツ社製）により測定される値である。
具体的には、「フィッシャースコープＨ１００」により試験荷重下でダイヤモンド四角錐のビッカーズ圧子に荷重Ｆをかけて感光体表面を押し込んだときの、押し込み深さｈおよび荷重Ｆから下記式（１）により求める。
式（１）：ＨＵ（ユニバーサル硬さ）＝Ｆ／（２６．４５×ｈ2 ）
【００６９】
保護層のユニバーサル硬さは、保護層を形成する際の硬化処理条件（活性線の照射時間や活性線種）や重合性化合物の種類を調整することによって制御することができる。
【００７０】
保護層の層厚は、０．２〜１０μｍであることが好ましく、より好ましくは０．５〜６μｍである。
【００７１】
本発明の感光体においては、保護層以外の層は公知の種々のものを採用することができる。
【００７２】
〔帯電手段〕
帯電手段１１３Ｙは、感光体１１１Ｙ表面に対して近接帯電方式による帯電を行う手段である。
ここで、近接帯電方式とは、感光体の表面近傍の微小な空隙で発生する近接放電を利用した帯電方式を指す。近接帯電方式には、具体的には、接触ローラ帯電方式、非接触ローラ帯電方式、ブラシ帯電方式などが含まれる。
この例の帯電手段１１３Ｙは、感光体１１１Ｙの表面に接触して配設された帯電ローラと、帯電ローラに電圧を印加する電源とからなる。
帯電ローラは、例えば、導電性支持体上に抵抗調整層が形成されてなるものである。
【００７３】
〔露光手段〕
露光手段１１５Ｙは、帯電手段１１３Ｙによって一様な電位を与えられた感光体１１１Ｙ表面に、画像信号（イエローの画像信号）に基づいて露光を行い、イエローの画像に対応する静電潜像を形成する手段である。露光手段１１５Ｙは、感光体１１１Ｙの軸方向にアレイ状に発光素子が配列されたＬＥＤと結像素子とから構成されるもの、あるいはレーザー光学系などが用いられる。
【００７４】
〔現像手段〕
現像手段１１７Ｙは、感光体１１１Ｙ表面にトナーを供給し、感光体１１１Ｙ表面に形成された静電潜像を現像し、トナー像を形成する手段である。この例の現像手段１１７Ｙは、具体的には、マグネットを内蔵し現像剤を保持して回転する現像スリーブおよび感光体とこの現像スリーブとの間に現像電界を形成するための直流および／または交流バイアス電圧を印加する電圧印加装置により構成される。
【００７５】
〔滑剤供給手段〕
滑剤供給手段１１４Ｙは、感光体１１１Ｙの表面に滑剤を供給する手段であって、この滑剤供給手段１１４Ｙにより、感光体１１１Ｙ表面上に滑剤皮膜が形成される。滑剤供給手段１１４Ｙは、感光体１１１Ｙの回転方向においてクリーニング手段１１９Ｙの上流側、具体的には、感光体１１１Ｙの回転方向において、転写手段（この例においては一次転写ローラ１３３Ｙ）の下流側であって、クリーニング手段１１９Ｙの上流側に配置されている。
【００７６】
滑剤供給手段１１４Ｙは、例えば、固形状の滑剤と、この固形状の滑剤の表面を摺擦することにより掻き取った滑剤を感光体１１１Ｙ表面に塗布する、そのブラシの先端が感光体１１１Ｙ表面に当接されたブラシローラよりなる滑剤塗布部材とにより構成されるものとすることができる。
【００７７】
ブラシローラは、例えばポリプロピレンなどの樹脂製のブラシ繊維が高密度に植設されてなる長尺の織布がローラ基体の周面に形成されてなるものである。ブラシローラは、各々のブラシ繊維の太さが例えば３〜７デニール、ブラシ繊維の毛長が２〜５ｍｍ、ブラシ繊維の電気抵抗率が１×１０10Ω以下、ブラシ繊維のヤング率が１５００〜９８００Ｎ／ｍｍ2 、ブラシ繊維の植設密度（単位面積あたりのブラシ繊維数）が例えば５０ｋ〜２００ｋＦ／ｉｎｃｈ2 のものであることが好ましい。
【００７８】
滑剤供給手段１１４Ｙにおいては、感光体１１１Ｙの表面１ｃｍ2 当たりに対する塗布量が０．５×１０-7〜１．５×１０-7ｇ／ｃｍ2 とされるよう、例えば固形状の滑剤のブラシローラに対する押圧力およびブラシローラの回転速度が調整されることが好ましい。
具体的には、ブラシローラは、感光体１１１Ｙの回転方向と同方向または逆回転に、当該感光体１１１Ｙに対する周速比が０．３〜１．５となる回転速度で回転駆動される。
ブラシローラの感光体１１１Ｙに対する食込み量は、０．５〜１．５ｍｍであることが好ましい。
【００７９】
滑剤としては、例えば、オレイン酸亜鉛、ステアリン酸亜鉛、ステアリン酸カルシウムなどの脂肪酸金属塩を用いることができる。これらの中でも、滑性および延展性の観点から、ステアリン酸亜鉛を用いることが好ましい。
【００８０】
〔クリーニング手段〕
クリーニング手段１１９Ｙは、感光体１１１Ｙ表面に残存したトナーを除去する手段である。この例のクリーニング手段１１９Ｙは、クリーニングブレードにより構成される。このクリーニングブレードは、図２に示すように、支持部材３１と、この支持部材３１上に接着層（図示せず）を介して支持されたブレード部材３０とにより構成される。ブレード部材３０は、その先端が、感光体１１１Ｙ表面との当接部分における当該感光体１１１Ｙの回転方向と反対方向（カウンター方向）に向く状態で配置されている。
【００８１】
支持部材３１としては、特に限定されず、従来公知のものを使用することができ、例えば、剛体の金属、弾性を有する金属、プラスチック、セラミックなどから製造されたものが挙げられる。中でも、剛体の金属が好ましい。
【００８２】
ブレード部材３０としては、例えば、ベース層とエッジ層とが積層されてなる多層構造のものを用いることができる。ベース層およびエッジ層は、それぞれポリウレタンにより構成されることが好ましい。ポリウレタンとしては、ポリオール、ポリイソシアネートおよび必要に応じて架橋剤を反応させて得られるものなどが挙げられる。
【００８３】
〔滑剤除去手段〕
滑剤除去手段１１６Ｙは、感光体１１１Ｙ表面に付着した滑剤を除去する手段である。滑剤除去手段１１６Ｙは、感光体１１１Ｙの回転方向においてクリーニング手段１１１９Ｙの下流側であって、帯電手段１１３Ｙの上流側に配置されている。
滑剤除去手段１１６Ｙは、除去部材が感光体１１１Ｙ表面に接触し、機械的作用によって滑剤を除去する手段であることが好ましい。ここで、機械的作用によって滑剤を除去するとは、感光体の表面を機械的に擦るなどによって滑剤を除去することをいう。除去部材としては、ブラシローラや発泡ローラなどを用いることができ、除去能力および耐久性の観点からブラシローラを用いることが好ましい。この例の滑剤除去手段１１６Ｙは、具体的には、感光体１１１Ｙ表面に当接し、感光体１１１Ｙの回転方向とは逆回転で等速に回転駆動されるブラシローラ２０よりなる除去部材と、当該ブラシローラ２０に付着した滑剤を払い落とすフリッカー２１と、駆動機構（図示せず）とにより構成される。
【００８４】
滑剤除去手段１１６Ｙを構成するブラシローラ２０は、例えば、基布に繊維の束をパイル糸として織り込んだパイル織り生地をリボン状生地にし、起毛した面を外側にして金属製シャフトの周囲に螺旋状に巻き付け、接着したものである。この例のブラシローラ２０は、例えばポリエステルなどの樹脂製のブラシ繊維が高密度に植設されてなる長尺の織布が金属製シャフトの周面に形成されてなるものである。
金属製シャフトは、感光体１１１Ｙに対して接地状態とされることが好ましい。
ブラシ毛は金属製シャフトに対し垂直方向に起毛させる、直毛タイプが除去能力の観点から好ましい。ブラシ毛に用いる糸は、フィラメント糸であることが望ましく、材料としては、６−ナイロン、１２−ナイロン、ポリエステル、アクリル、ビニロン等の合成樹脂が挙げられ、導電性を高める目的でカーボン、ニッケル等の金属を練り込んだものであってもよい。ブラシ繊維の太さは３〜１５デニールであることが好ましく、ブラシ繊維の毛長は２〜５ｍｍであることが好ましい。また、ブラシ繊維の植設密度を４万〜５０万本／平方インチ（４０ｋ〜５００ｋＦ／ｉｎｃｈ2 ）の範囲で設定することによって、除去に必要な剛性を確保すると共に、ブラシ毛に疎な部分を作らず滑剤の除去ムラを引き起こさないようにすることができる。ブラシ繊維の電気抵抗率は１０7 Ω以下であることが好ましく、ブラシ繊維のヤング率は１５００〜９８００Ｎ／ｍｍ2 であることが好ましい。
【００８５】
〔温湿度検知手段〕
温湿度検知手段１２０は、画像形成装置１００内の温度および相対湿度を検知する温湿度センサーからなる。
この温湿度検知手段１２０においては、当該画像形成装置１００のウォームアップ時に温度および相対湿度を検知する。
【００８６】
〔制御手段〕
また、この画像形成装置１００には、温湿度検知手段１２０によって検出された温度と相対湿度とから算出される水蒸気量に基づいて、滑剤除去手段１１６Ｙにおける滑剤を除去する力（以下、「滑剤除去力」ともいう。）を制御する制御手段１２５が備えられている。
制御手段１２５は、水蒸気量が大きくなるに従って滑剤除去手段１１６Ｙにおける滑剤除去力が大きくなるよう制御するものであり、予め定められた目標値に従って、具体的には温湿度環境に対する滑剤除去力を調整するための項目が規定された制御テーブルに従って、滑剤除去手段１１６Ｙにおける滑剤除去力の大きさを制御するものであることが好ましい。
【００８７】
制御手段１２５による滑剤除去力の制御の具体的な方法は、滑剤除去手段１１６Ｙの除去部材の種類によっても異なるが、例えば除去部材がブラシローラ２０である場合は、当該ブラシローラ２０の回転方向、当該ブラシローラ２０の回転速度、当該ブラシローラ２０の感光体１１１Ｙに対する食込み量の少なくともいずれかの調整によって、ブラシローラ２０による感光体１１１Ｙの擦過力すなわち滑剤除去力を制御することができる。
【００８８】
ブラシローラ２０の回転方向は、感光体１１１Ｙとの当接部における回転方向が逆転（カウンター）または正転（ウィズ）とされる。正転（ウィズ）であるよりも、逆転（カウンター）である場合の方が、周速差によって擦過力が大きくなることから、滑剤除去力を大きくすることができる。
【００８９】
また、ブラシローラ２０の回転速度と感光体１１１Ｙの回転速度との比（周速比）が大きいほど、単位時間当たりのブラシローラ２０と感光体１１１Ｙとの接触回数が増大して擦過力が大きくなることから、滑剤除去力を大きくすることができる。
ブラシローラ２０の回転速度は、具体的には、感光体１１１Ｙとの周速比で例えば０．３〜１．５とされる。
【００９０】
また、ブラシローラ２０の感光体１１１Ｙに対する食込み量が大きいほど、Ｆ＝μＮの関係式におけるＮ（垂直抗力）が大きくなることとなってＦ（擦過力）が大きくなることから、滑剤除去力を大きくすることができる。
ブラシローラ２０の感光体１１１Ｙに対する食込み量は、例えば０．５〜１．５ｍｍとされる。
【００９１】
このような画像形成装置１００によれば、当該画像形成装置１００内の水蒸気量に基づいて滑剤除去力が制御される滑剤除去手段１１６Ｙを有するので、使用環境の水蒸気量に基づいて滑剤が除去されて、感光体１１１Ｙ表面における滑剤量が使用環境に応じて最適化される。その結果、高温高湿環境下においては滑剤の除去量が多くなり、従って、像流れの発生を抑制することができる。また、低温低湿環境下においては滑剤の除去量が少なく抑制され、従って、感光体１１１Ｙの減耗が抑制されて、長寿命化が図られると共に良好なクリーニング性を得ることができる。
【００９２】
滑剤除去手段１１６Ｙによる滑剤の除去後の感光体１１１Ｙの表面の単位面積当たりの滑剤存在比率は、例えば０．３〜１．０ａｔｏｍ％の範囲内とされることが好ましい。
【００９３】
なお、滑剤存在比率の測定では、回転する感光体１１１Ｙにおいて、滑剤除去手段１１６Ｙの下流側の感光体１１１Ｙ表面上の任意の箇所を選択することができるが、本発明においては、滑剤除去手段１１６Ｙの下流側であって帯電手段１１３Ｙの上流側の感光体１１１Ｙ表面上の任意の箇所を選択することとする。
【００９４】
ここで、滑剤存在比率とは、感光体表面の単位面積当たりに滑剤が存在する度合いをいう。本発明においては、Ｘ線光電子分光法（ＥＳＣＡ）によって測定される感光体表面上の滑剤（脂肪酸金属塩）由来の金属の存在比率を代替量として用いる。単位は「ａｔｏｍ％」とする。検出する選択元素は、（１）保護層を構成する架橋重合体の元素（Ｃ、Ｏなど）、（２）金属酸化物（例えばＳｎなど）、（３）感光体表面に供給される滑剤（脂肪酸金属塩）由来の金属（例えばＺｎ、Ａｌなど）とする。これらの選択元素については、保護層を構成する材料の種類や用いる滑剤の種類によって、感光体表面に存在し得ると考えられる元素全てを抽出する必要がある。なお、検知性の観点から、保護層に含有される金属酸化物由来の金属と滑剤由来の金属との差別化のため、使用する金属酸化物と滑剤の金属とは違う種類のものを選択する。
具体的には、感光体から保護層のみ５ｍｍ角で切り取り、測定サンプルとする。Ｘ線光電子分光装置「Ｋ−Ａｌｐｈａ」（サーモフィッシャーサイエンティフィック社製）を用い、選択元素を下記測定条件にて定量分析し、各々の原子ピーク面積から相対感度因子を用いて表面元素濃度を算出する。検出される金属の測定量を代替量として取り扱う。
−測定条件
Ｘ線：Ａｌモノクロ線源
加速：１２ｋＶ、６ｍＡ
分解能：５０ｅＶ
ビーム系：４００μｍ
ステップサイズ：０．１ｅＶ
【００９５】
〔転写手段〕
中間転写体ユニット１３０は、無端ベルト状の中間転写体１３１と、当該中間転写体１３１を介して感光体１１１Ｙ，１１１Ｍ，１１１Ｃ，１１１Ｂｋと当接して配置された一次転写ローラ１３３Ｙ，１３３Ｍ，１３３Ｃ，１３３Ｂｋと、当該中間転写体１３１のクリーニング手段１３５とを有する。
転写手段を構成する一次転写ローラ１３３Ｙ，１３３Ｍ，１３３Ｃ，１３３Ｂｋは、感光体１１１Ｙ，１１１Ｍ，１１１Ｃ，１１１Ｂｋ上に形成されたトナー像を中間転写体１３１に転写する手段である。
【００９６】
この画像形成装置１００においては、感光体１１１Ｙ，１１１Ｍ，１１１Ｃ，１１１Ｂｋ上に形成されたトナー像を一次転写ローラ（一次転写手段）１３３Ｙ，１３３Ｍ，１３３Ｃ，１３３Ｂｋによって中間転写体１３１に転写し、中間転写体１３１上に転写された各トナー像を二次転写ローラ（二次転写手段）２１７によって転写材Ｐに転写する中間転写方式が採用されているが、感光体上に形成されたトナー像を転写手段によって直接転写材に転写する直接転写方式が採用されてもよい。
【００９７】
中間転写体１３１は、複数のローラ１３７Ａ、１３７Ｂ、１３７Ｃ、１３７Ｄにより巻回され、回動可能に支持されている。
【００９８】
この画像形成装置１００において、感光体１１１Ｙ、現像手段１１７Ｙ、クリーニング手段１１９Ｙ、滑剤除去手段１１６Ｙおよび滑剤供給手段１１４Ｙなどは、一体的に結合され、装置本体に着脱自在に構成されたプロセスカートリッジ（画像形成ユニット）であってもよい。あるいは、帯電手段１１３Ｙ、露光手段１１５Ｙ、現像手段１１７Ｙ、滑剤除去手段１１６Ｙ、滑剤供給手段１１４Ｙ、一次転写ローラ１３３Ｙおよびクリーニング手段１１９Ｙからなる群から選ばれる一以上の部材と、感光体１１１Ｙとが一体的に構成されたプロセスカートリッジ（画像形成ユニット）であってもよい。
【００９９】
プロセスカートリッジ２００は、筐体２０１と、それに収容された感光体１１１Ｙ，１１１Ｍ，１１１Ｃ，１１１Ｂｋ、帯電手段１１３Ｙ，１１３Ｍ，１１３Ｃ，１１３Ｂｋ、現像手段１１７Ｙ，１１７Ｍ，１１７Ｃ，１１７Ｂｋ、滑剤供給手段１１４Ｙ，１１４Ｍ，１１４Ｃ，１１４Ｂｋ、クリーニング手段１１９Ｙ，１１９Ｍ，１１９Ｃ，１１９Ｂｋおよび滑剤除去手段１１６Ｙ，１１６Ｍ，１１６Ｃ，１１６Ｂｋと、中間転写体ユニット１３０と、を有する。また、装置本体には、プロセスカートリッジ２００を装置本体内にガイドする手段として支持レール２０３Ｌ、２０３Ｒが設けられている。それにより、プロセスカートリッジ２００を装置本体に着脱可能となっている。これらのプロセスカートリッジ２００は、装置本体に着脱自在に構成された単一の画像形成ユニットとなりうる。
【０１００】
給紙搬送手段１５０は、給紙カセット２１１内の転写材Ｐを、複数の中間ローラ２１３Ａ、２１３Ｂ、２１３Ｃ、２１３Ｄおよびレジストローラ２１５を経て、二次転写ローラ２１７に搬送可能に設けられている。
【０１０１】
定着手段１７０は、二次転写ローラ２１７により転写されたカラー画像を定着処理する。排紙ローラ２１９は、定着処理された転写材Ｐを挟持して、排紙トレイ２２１上に載置可能に設けられている。
【０１０２】
このように構成された画像形成装置１００では、画像形成ユニット１１０Ｙ，１１０Ｍ，１１０Ｃ，１１０Ｂｋによりトナー像を形成する。具体的には、まず、画像形成装置１００のウォームアップ時に、温湿度検知手段１２０によって温度および相対湿度の検知が行われて水蒸気量が算出され、この水蒸気量を用いて、制御手段１２５によって、予め定められた制御テーブルに従って、滑剤除去手段１１６Ｙ，１１６Ｍ，１１６Ｃ，１１６Ｂｋの各々のブラシローラ２０の回転方向、回転速度、食込み量のそれぞれが調整される。
【０１０３】
そして、ジョブが開始されると、帯電手段１１３Ｙ，１１３Ｍ，１１３Ｃ，１１３Ｂｋにより感光体１１１Ｙ，１１１Ｍ，１１１Ｃ，１１１Ｂｋの表面に放電して負に帯電させる。次いで、露光手段１１５Ｙ，１１５Ｍ，１１５Ｃ，１１５Ｂｋで、感光体１１１Ｙ，１１１Ｍ，１１１Ｃ，１１１Ｂｋの表面を画像信号に基づいて露光し、静電潜像を形成する。次いで、現像手段１１７Ｙ，１１７Ｍ，１１７Ｃ，１１７Ｂｋで、感光体１１１Ｙ，１１１Ｍ，１１１Ｃ，１１１Ｂｋの表面にトナーを付与して現像し、トナー像を形成する。
【０１０４】
次いで、一次転写ローラ（一次転写手段）１３３Ｙ，１３３Ｍ，１３３Ｃ，１３３Ｂｋを、回動する中間転写体１３１と当接させる。それにより、感光体１１１Ｙ，１１１Ｍ，１１１Ｃ，１１１Ｂｋ上にそれぞれ形成した各色のトナー像を、回動する中間転写体１３１上に逐次転写させて、カラー画像を転写する（一次転写する）。画像形成処理中、一次転写ローラ１３３Ｂｋは、常時、感光体１１１Ｂｋに当接する。一方、他の一次転写ローラ１３３Ｙ，１３３Ｍ，１３３Ｃは、カラー画像形成時にのみ、それぞれ対応する感光体１１１Ｙ，１１１Ｍ，１１１Ｃに当接する。
【０１０５】
そして、一次転写ローラ１３３Ｙ，１３３Ｍ，１３３Ｃ，１３３Ｂｋと中間転写体１３１とを分離させた後、滑剤供給手段１１４Ｙ，１１４Ｍ，１１４Ｃ，１１４Ｂｋにより感光体１１１Ｙ，１１１Ｍ，１１１Ｃ，１１１Ｂｋの表面に滑剤を供給する。その後、感光体１１１Ｙ，１１１Ｍ，１１１Ｃ，１１１Ｂｋの表面に残存したトナーを、クリーニング手段１１９Ｙ，１１９Ｍ，１１９Ｃ，１１９Ｂｋで除去する。次いで、感光体１１１Ｙ，１１１Ｍ，１１１Ｃ，１１１Ｂｋの表面に付着した滑剤を、滑剤除去手段１１６Ｙ，１１６Ｍ，１１６Ｃ，１１６Ｂｋで除去する。その後、次の画像形成プロセスに備えて、必要に応じて感光体１１１Ｙ，１１１Ｍ，１１１Ｃ，１１１Ｂｋの表面を除電手段（不図示）によって除電した後、帯電手段１１３Ｙ，１１３Ｍ，１１３Ｃ，１１３Ｂｋにより負に帯電させる。
【０１０６】
一方、給紙カセット２１１内に収容された転写材Ｐ（例えば普通紙、透明シートなどの最終画像を担持する支持体）を、給紙搬送手段１５０で給紙し、複数の中間ローラ２１３Ａ、２１３Ｂ、２１３Ｃ、２１３Ｄ、レジストローラ２１５を経て二次転写ローラ（二次転写手段）２１７に搬送する。そして、二次転写ローラ２１７を回動する中間転写体１３１と当接させて、転写材Ｐ上にカラー画像を一括して転写する（二次転写する）。二次転写ローラ２１７は、転写材Ｐ上に二次転写を行うときのみ、中間転写体１３１と当接する。その後、カラー画像が一括転写された転写材Ｐを、中間転写体１３１の曲率が高い部位で分離する。
【０１０７】
このようにしてカラー画像が一括して転写された転写材Ｐを、定着手段１７０で定着処理した後、排紙ローラ２１９で挟持して装置外の排紙トレイ２２１上に載置する。また、カラー画像が一括転写された転写材Ｐを中間転写体１３１から分離した後、クリーニング手段１３５で中間転写体１３１上の残存トナーを除去する。
【０１０８】
以上、本発明の一実施形態について説明したが、本発明は上記の実施形態に限定されるものではなく、種々の変更を加えることができる。
例えば、滑剤の供給は、ブラシローラによって固形状の滑剤を塗布する方法によって行うことに限定されず、トナーに対して外部添加された微粉状の滑剤が、現像工程において形成される現像電界の作用により、感光体に供給される方法が採用されてもよい。
このとき、滑剤の数平均一次粒径は、例えば０．５〜２０μｍであることが好ましい。また、滑剤は、トナーの帯電性に影響を与えないよう、トナーに対して０．０１〜０．３質量％の割合で添加されることが好ましい。
トナーに対して外部添加される微粉状の滑剤としては、滑性、劈開性を有するものであれば特に限定されないが、例えば、ステアリン酸亜鉛などを用いることができる。
【０１０９】
〔トナー〕
本発明の画像形成装置において使用されるトナーとしては、特に限定されないが、結着樹脂および着色剤が含有されるトナー粒子よりなり、当該トナー粒子には、所望により離型剤などの他の成分が含有されていてもよい。
トナーを構成するトナー粒子は、高画質化を企図する観点からすれば、その体積平均粒径が２〜８μｍであることが好ましい。
【０１１０】
上記のトナーを製造する方法としては、特に制約されないが、例えば、通常の粉砕法や、分散媒中で作成する湿式溶融球形化法や、懸濁重合、分散重合、乳化重合凝集法等の既知の重合法などが挙げられる。
【０１１１】
また、トナー粒子には、外添剤として、平均粒径１０〜３００ｎｍ程度のシリカおよびチタニア等の無機微粒子、０．２〜３μｍ程度の研磨剤を適宜量、外部添加することができる。
【０１１２】
トナーは、磁性または非磁性の一成分現像剤として使用することもできるが、キャリアと混合して二成分現像剤として使用してもよい。
トナーを二成分現像剤として使用する場合において、キャリアとしては、鉄などの強磁性金属、強磁性金属とアルミニウムおよび鉛などの合金、フェライトおよびマグネタイトなどの強磁性金属の化合物などの従来公知の材料からなる磁性粒子を用いることができ、特にフェライトが好ましい。
【実施例】
【０１１３】
以下、実施例を挙げて本発明を詳細に説明するが、本発明は以下の実施例のみに限定されるものではない。なお、下記中「部」とは「質量部」を示す。
【０１１４】
〔感光体の作製例１〕
以下に示すように、導電性支持体上に、中間層と、電荷発生層および電荷輸送層よりなる有機感光層とがこの順に積層され、この有機感光層上に表面層として保護層が形成された層構成の感光体〔１〕を作製した。
直径６０ｍｍの円筒形アルミニウム支持体の表面を切削加工し、表面を細かく粗面にした導電性支持体〔１〕を用意した。
【０１１５】
（中間層の形成）
下記組成の分散液を同じ混合溶媒にて二倍に希釈し、一夜静置後に濾過（フィルター；日本ポール社製リジメッシュ５μｍフィルター使用）し、中間層形成用塗布液〔１〕を調製した。
・バインダー樹脂：ポリアミド樹脂「ＣＭ８０００」（東レ社製）          １部
・金属酸化物粒子：酸化チタン「ＳＭＴ５００ＳＡＳ」（テイカ社製）      ３部
・溶媒：メタノール                                                  １０部
分散機としてサンドミルを用いて、バッチ式で１０時間の分散を行った。
中間層形成用塗布液〔１〕を用いて導電性支持体〔１〕上に、浸漬コーティング法で塗布し、乾燥膜厚２μｍの中間層〔１〕を形成した。
【０１１６】
（電荷発生層の形成）
電荷発生物質：下記顔料（ＣＧ−１）２０部、バインダー樹脂：ポリビニルブチラール樹脂「＃６０００−Ｃ」（電気化学工業社製）１０部、溶媒：酢酸ｔ−ブチル７００部、溶媒：４−メトキシ−４−メチル−２−ペンタノン３００部を混合し、サンドミルを用いて１０時間分散し、電荷発生層形成用塗布液〔１〕を調製した。この電荷発生層形成塗布液〔１〕を中間層〔１〕上に浸漬コーティング法で塗布し、乾燥膜厚０．３μｍの電荷発生層〔１〕を形成した。
【０１１７】
＜顔料（ＣＧ−１）の合成＞
（１）無定形チタニルフタロシアニンの合成
１，３−ジイミノイソインドリン２９．２質量部をｏ−ジクロロベンゼン２００質量部に分散し、チタニウムテトラ−ｎ−ブトキシド２０．４質量部を加えて窒素雰囲気下に１５０〜１６０℃で５時間加熱した。放冷後、析出した結晶を濾過し、クロロホルムで洗浄、２％塩酸水溶液で洗浄、水洗メタノール洗浄して、乾燥後、２６．２質量部（収率９１％）の粗チタニルフタロシアニンを得た。
次いで、粗チタニルフタロシアニンを５℃以下において濃硫酸２５０質量部中で１時間攪拌して溶解し、これを２０℃の水５０００質量部に注いだ。析出した結晶をろ過し、充分に水洗してウエットペースト品２２５質量部を得た。
このウエットペースト品を冷凍庫にて凍結し、再度解凍した後、ろ過、乾燥して無定形チタニルフタロシアニン２４．８質量部（収率８６％）を得た。
【０１１８】
（２）（２Ｒ，３Ｒ）−２，３−ブタンジオール付加体チタニルフタロシアニン（ＣＧ−１）の合成
上記無定形チタニルフタロシアニン１０．０質量部と（２Ｒ，３Ｒ）−２，３−ブタンジオール０．９４質量部（０．６当量比）（当量比はチタニルフタロシアニンに対する当量比、以後同じ）をオルトクロロベンゼン（ＯＤＢ）２００質量部中に混合し６０〜７０℃で６．０時間加熱撹拌した。一夜放置後、該反応液にメタノールを加えて生じた結晶を濾過し、濾過後の結晶をメタノールで洗って（２Ｒ，３Ｒ）−２，３−ブタンジオール付加体チタニルフタロシアニンを含有する顔料（ＣＧ−１）１０．３質量部を得た。顔料（ＣＧ−１）のＸ線回折スペクトルでは、８．３°、２４．７°、２５．１°、２６．５°に明確なピークがある。マススペクトルにおいて５７６と６４８にピークがあり、ＩＲスペクトルでは９７０ｃｍ-1付近のＴｉ＝Ｏ、６３０ｃｍ-1付近にＯ−Ｔｉ−Ｏの両吸収が現れる。また熱分析（ＴＧ）では３９０〜４１０℃に約７％の質量減少があることから、チタニルフタロシアニンと（２Ｒ，３Ｒ）−２，３−ブタンジオールの１：１付加体と非付加体（付加していない）チタニルフタロシアニンの混合物と推定される。
得られた顔料（ＣＧ−１）のＢＥＴ比表面積を流動式比表面積自動測定装置（マイクロメトリックス・フローソープ型：島津製作所）で測定したところ、３１．２ｍ2 ／ｇであった。
【０１１９】
（電荷輸送層の形成）
電荷輸送物質：下記化合物Ａ２２５部、バインダー樹脂：ポリカーボネート樹脂「Ｚ３００」（三菱ガス化学社製）３００部、酸化防止剤：「Ｉｒｇａｎｏｘ１０１０」（日本チバガイギー社製）６部、溶媒：ＴＨＦ（テトラヒドロフラン）１６００部、溶媒：トルエン４００部、シリコーンオイル「ＫＦ−５０」（信越化学社製）１部を混合し、溶解して電荷輸送層形成用塗布液〔１〕を調製した。
この電荷輸送層形成用塗布液〔１〕を電荷発生層〔１〕の上に円形スライドホッパー塗布装置を用いて塗布し、乾燥膜厚２０μｍの電荷輸送層〔１〕を形成した。
【０１２０】
【化３】
0006459454.tif 000004
【０１２１】
（保護層の形成）
（１）金属酸化物微粒子の作製
未処理金属酸化物微粒子として下記酸化錫〔１〕を用い、表面処理剤として上記例示化合物（Ｓ−１５）を用い、以下に示すように表面処理を行い、酸化錫微粒子よりなる金属酸化物微粒子〔１〕を作製した。
【０１２２】
酸化錫〔１〕は、ＣＩＫナノテック社製の下記特性を有する酸化錫である。
数平均一次粒径：２０ｎｍ、体積抵抗率：１．０５×１０5 （Ω・ｃｍ）
【０１２３】
まず、酸化錫〔１〕１００部、表面処理剤（上記例示化合物（Ｓ−１５）:ＣＨ2 ＝Ｃ（ＣＨ3 ）ＣＯＯ（ＣＨ2 ）3 Ｓｉ（ＯＣＨ3 ）3 ）３０部、トルエン／イソプロピルアルコール＝１／１（質量比）の混合溶媒３００部の混合液を、ジルコニアビーズとともにサンドミルに入れ約４０℃で、回転速度１５００ｒｐｍで撹拌することにより表面処理を行った。さらに、上記処理混合物を取り出し、ヘンシェルミキサーに投入して回転速度１５００ｒｐｍで１５分間撹拌した後、１２０℃で３時間乾燥することによって表面処理を終了し、表面処理済み金属酸化物微粒子〔１〕を作製した。
【０１２４】
（２）硬化処理
重合性化合物：上記例示化合物（Ｍ１）１００質量部、表面処理済み金属酸化物微粒子〔１〕１５０質量部、溶媒：ｓｅｃ−ブタノール５１０質量部、溶媒：ＴＨＦ（テトラヒドロフラン）０．３質量部を遮光下で混合して硬化用組成物を得、これを分散機としてサンドミルを用いて５時間分散した後、重合開始剤：「イルガキュアー３７９」（ＢＡＳＦジャパン社製）１２．５質量部を加え、遮光下で撹拌して溶解させ、保護層形成用塗布液〔１〕を調製した。この保護層形成用塗布液〔１〕を電荷輸送層〔１〕上に円形スライドホッパー塗布装置を用いて塗布して塗膜を形成した。その後、この塗膜を室温で１５分間乾燥し、キセノンランプを用いて窒素気流下において、光源と塗膜との間の離間距離を１０ｍｍとして、ランプ出力１ｋＷで紫外線を１分間照射して、乾燥膜厚３．０μｍの保護層〔１〕を形成し感光体〔１〕を作製した。この感光体〔１〕における保護層のユニバーサル硬さは２８０Ｎ／ｍｍ2 であった。
【０１２５】
＜実施例１＞
画像形成装置「ｂｉｚｈｕｂ  Ｃ６５００」（コニカミノルタ社製）に、所定の現像剤と感光体〔１〕とを搭載し、画像形成ユニットを近接帯電による帯電が行われるよう、接触ローラ帯電方式に改造し、さらにクリーニング手段の下流側であって帯電手段の上流側に下記仕様の滑剤除去手段を設置した。現像剤として、この「ｂｉｚｈｕｂ  Ｃ６５００」に対応する市販品に、微粉状の滑剤（ステアリン酸亜鉛、数平均一次粒径４μｍ）をトナーに対して０．２質量％の割合で外部添加したものを用いた。これを画像形成装置〔Ａ〕とする。
【０１２６】
−滑剤除去手段の仕様−
滑剤除去手段には、直毛タイプのブラシローラよりなる除去部材を使用した。フィラメント糸には炭素含有ナイロン繊維「ＳＡ−７」（東レ社製）を用い、ブラシ繊維の太さ１０デニール、ブラシ繊維の植設密度７５ｋＦ／ｉｎｃｈ2 、ブラシ繊維の毛長３．０ｍｍのリボン状生地を外径６ｍｍの金属製シャフト（ＳＵＭ２２）に螺旋状に巻き付け形成した。ブラシローラは金属製シャフトを介して接地させた。
滑剤除去手段のブラシローラは、下記表１に示される制御テーブルに従って、温度および相対湿度から得られる水蒸気量に基づいて、ブラシローラの感光体との当接部における回転方向、感光体に対する周速比および感光体に対する食込み量を設定した。
【０１２７】
【表１】
0006459454.tif 000005
【０１２８】
上記の画像形成装置〔Ａ〕について、温度１０℃、相対湿度１５％ＲＨの試験環境下において下記の（１）〜（３）の評価を行った。結果を表２に示す。
【０１２９】
（１）像流れの評価
印字率５％相当の文字チャートを２０００枚連続で印字し、続けてハーフトーン画像１枚を印字した後に電源を切り、上記試験環境下に８時間放置した後に電源を入れ、Ａ３ハーフトーン画像を２０枚連続で印字した。
像流れは、ハーフトーン画像が放置前に印字したハーフトーン画像のレベルに回復したときの枚数によって評価した。本発明においては、７枚目以内に回復した場合を合格と評価した。なお、７枚目を基準としているのは、通常ユーザーが使用する際に装置電源オンから1枚目の印字が出力されるまでの時間に相当するためであり、７枚目以内であれば実用上の１枚目の印字から像流れによる画像劣化は発現しないと考えられるからである。
【０１３０】
（２）感光体の減耗量の評価
印字率５％相当の文字チャートを１００，０００枚印字した後に、感光体の保護層の膜厚を測定し、保護層の減耗量を算出した。膜厚の測定は渦電流式膜厚測定機「フィッシャースコープＭＭＳ  ＰＣ」（フィッシャーインストルメンツ社製）用いた。本発明においては、保護層の減耗量が１．５μｍ以内である場合を合格と評価した。
【０１３１】
（３）クリーニング性（ＣＬ性）の評価
上記（２）感光体の減耗量の評価後の感光体およびクリーニングブレードを用いてクリーニング性を確認した。クリーニング性の測定には画像形成装置「ｂｉｚｈｕｂ  Ｃ６５００」ベースの外部駆動機を用い、クリーニングブレードを当接線圧１５Ｎ／ｍ，実効当接角１１°と設定した感光体ユニットを用意し、駆動させた状態で感光体１周分（９４ｍｍ）にトナー量１ｇ/ｍ2 の全面帯を出力、帯が１周分クリーニングブレードを通過した後のトナー拭き残し発生有無にて判断した。全面で拭き残しが無い場合を「Ａ」（合格）、ブレードチッピング部、および面上で拭き残しが発生した場合を「Ｂ」（不合格）と評価した。
【０１３２】
＜実施例２〜９＞
実施例１の画像形成装置〔Ａ〕と同じ画像形成装置を用い、試験環境を表２に記載された温度および相対湿度の環境に変更したこと以外は実施例１と同様にして、上記の（１）〜（３）の評価を行った。結果を表２に示す。
【０１３３】
＜比較例１＞
実施例１において、滑剤除去手段を設置しなかったこと以外は同様にして、画像形成装置〔Ｂ〕を作製した。これを用いて、温度３０℃、相対湿度８５％ＲＨの環境下において上記の（１）〜（３）の評価を行った。結果を表２に示す。
【０１３４】
＜比較例２＞
実施例１において、滑剤除去手段を設置しなかったこと以外は同様にして、画像形成装置〔Ｂ〕を作製した。これを用いて、温度１０℃、相対湿度１５％ＲＨの環境下にて上記の（１）〜（３）の評価を行った。結果を表２に示す。
【０１３５】
【表２】
0006459454.tif 000006
【符号の説明】
【０１３６】
２０  ブラシローラ
２１  フリッカー
３０    ブレード部材
３１    支持部材
１００  画像形成装置
１１０Ｙ，１１０Ｍ，１１０Ｃ，１１０Ｂｋ  画像形成ユニット
１１１Ｙ，１１１Ｍ，１１１Ｃ，１１１Ｂｋ  感光体
１１３Ｙ，１１３Ｍ，１１３Ｃ，１１３Ｂｋ  帯電手段
１１４Ｙ，１１４Ｍ，１１４Ｃ，１１４Ｂｋ  滑剤供給手段
１１５Ｙ，１１５Ｍ，１１５Ｃ，１１５Ｂｋ  露光手段
１１６Ｙ，１１６Ｍ，１１６Ｃ，１１６Ｂｋ  滑剤除去手段
１１７Ｙ，１１７Ｍ，１１７Ｃ，１１７Ｂｋ  現像手段
１１９Ｙ，１１９Ｍ，１１９Ｃ，１１９Ｂｋ  クリーニング手段
１２０  温湿度検知手段
１２５  制御手段
１３０  中間転写体ユニット
１３１  中間転写体
１３３Ｙ，１３３Ｍ，１３３Ｃ，１３３Ｂｋ  一次転写ローラ（転写手段）
１３５  クリーニング手段
１３７Ａ、１３７Ｂ、１３７Ｃ、１３７Ｄ  ローラ
１５０  給紙搬送手段
１７０  定着手段
２００  プロセスカートリッジ
２０１  筐体
２０３Ｒ、２０３Ｌ  支持レール
２１１  給紙カセット
２１３Ａ、２１３Ｂ、２１３Ｃ、２１３Ｄ  中間ローラ
２１５  レジストローラ
２１７  二次転写ローラ（転写手段）
２１９  排紙ローラ
２２１  排紙トレイ
Ｐ  転写材
ＳＣ  原稿画像読み取り装置
【図１】
0006459454.tif 000007
【図２】
0006459454.tif 000008